(57)【特許請求の範囲】
【請求項１】
エチレン−ビニルアセテート共重合体層を中心層とし、その両面にポリオレフィン層を設けた防虫間仕切りシートであって、上記のエチレン−ビニルアセテート共重合体層は、紫外線吸収剤を含み且つオレンジ色であり、且つ水酸化マグネシウム、水酸化カルシウム及びハイドロタルサイトから選ばれた脱臭剤を含有し、上記のポリオレフィン層は抗菌剤を含有することを特徴とする防虫間仕切りシート。
【請求項２】
エチレン−ビニルアセテート共重合体層に、オレンジ色にするための染料、顔料を含有させたことを特徴とする請求項１記載の防虫間仕切りシート。
【請求項３】
表面に紫外線硬化型樹脂層を設けた請求項１又は２記載の防虫間仕切りシート。
【発明の詳細な説明】
【０００１】
【発明の属する技術分野】
本発明は、工場、倉庫などにおいて、外気の遮断や間仕切りに用いるシートに関し、特に防虫性を持たせた防虫間仕切りシートに関する。
【０００２】
【従来技術】
工場、倉庫、配送センターなど出入りの頻繁な出入り口扉、工場や作業所などの屋内の間仕切りとして合成樹脂製シートが用いられている。これら合成樹脂シートとしては、従来からポリ塩化ビニルシートが一般に用いられている。ポリ塩化ビニルシートは透明性に優れ、柔軟性に富むため、例えば出入り口扉に設置した場合、出入り時に神経を使うことがなく、また抵抗感なく出入りができる利点を持つ。ところが、近年、ポリ塩化ビニルシートはリサイクルの観点から問題にされている。
【０００３】
また、衛生管理が大切な食品関係、医薬品関係の工場、或は飼育工場や夜間作業所など虫が集まりやすい工場などの出入り口扉、間仕切りに合成樹脂シートを用いる場合には、この合成樹脂シートに防虫性を付与することが要望される。また、特に食品関係、医薬品関係の工場の場合は抗菌性を要求される場合がある。
【０００４】
【発明が解決しようとする課題】
本発明は、上記の事情に鑑みなされたもので、工場、倉庫、配送センターなど出入りの頻繁な出入り口扉、工場や作業所などの屋内の間仕切りに適した、ポリ塩化ビニルに替わる合成樹脂シートを提供し、また防虫性、更には抗菌性を付与した防虫間仕切りシートを提供することを目的とする。
【０００５】
【課題を解決するための手段】
すなわち本発明は、エチレン−ビニルアセテート共重合体層を中心層とし、その両面にポリオレフィン層を設けた防虫間仕切りシートであって、上記のエチレン−ビニルアセテート共重合体層は、紫外線吸収剤を含み且つオレンジ色であり、且つ水酸化マグネシウム、水酸化カルシウム及びハイドロタルサイトから選ばれた脱臭剤を含有し、上記のポリオレフィン層は抗菌剤を含有することを特徴とする防虫間仕切りシートである。
上記のエチレン−ビニルアセテート共重合体層に、オレンジ色にするための染料、顔料を含有させるのが好ましく、また上記の防虫間仕切りシート表面に紫外線硬化型樹脂層を設けた防虫間仕切りシートが好ましい。
【０００６】
【発明の実施の形態】
本発明について詳しく説明する。本発明の防虫間仕切りシートにおいて、中心層となるエチレン−ビニルアセテート共重合体は、エチレンと酢酸ビニルとを共重合させたものである。上記のエチレン−ビニルアセテート共重合体において、共重合体中のエチレン成分は５０重量％以上であるものが好ましい。エチレン成分を５０重量％以上にすることによって、エチレン−ビニルアセテート共重合体の中心層とその両面のポリオレフィン樹脂層との接着性を良くすることができる。エチレン−ビニルアセテート共重合体には、通常配合される酸化防止剤、帯電防止剤、滑剤（ブロッキング防止剤、スリップ剤）などの添加剤を適宜配合してもよい。
【０００７】
エチレン−ビニルアセテート共重合体を中心層にしたシートは、特に、透明性が良く、柔軟性に富むため、工場、倉庫、配送センターなどの出入り口扉、或は工場や作業所などの屋内の間仕切り用シートとして極めて適する。エチレン−ビニルアセテート共重合体は、ビニルアセテートの共重合割合が３〜４０重量％のものが好ましい。エチレン−ビニルアセテート共重合体を用いた場合は、脱臭剤を配合するのが好ましい。エチレン−ビニルアセテート共重合体はビニルアセテート成分に基づく酢酸臭を発生するが、脱臭剤を配合することによってこの酢酸臭を防ぐことできる。脱臭剤には水酸化マグネシウム、水酸化カルシウム、ハイドロタルサイトなどが用いられる。配合量は１００〜２０００ｐｐｍ、好ましくは５００〜１０００ｐｐｍである。１００ｐｐｍ以下では脱臭効果が充分でなく、２０００ｐｐｍを越えるとフィルムに悪影響を及ぼす。
【０００８】
中心層のエチレン−ビニルアセテート共重合体は染料、顔料の保持性は良いが、表面に若干粘着性があり、そのため出入り口扉や間仕切りに使用した場合汚れやすい。そこで、本発明においては、中心層の両面にポリオレフィン層を形成する。ポリオレフィン層は顔料、染料の保持性は良くはないが表面に粘着性がなく汚れにくいからである。このポリオレフィンはエチレン及びα−オレフィンからなる群より選ばれた一種又は二種以上の単量体の単独又は共重合体である。このα−オレフィンは、プロピレン、１−ブテン、１−ヘキセン、１−オクテン、４−メチル−１−ペンテンなどである。ポリオレフィンとしては、例えば、直鎖状低密度ポリエチレン（ＬＬＤＰＥ）、高圧法低密度ポリエチレン（ＨＰＬＤＰＥ）、超低密度ポリエチレン（ＶＬＤＰＥ）、高密度ポリエチレン（ＨＤＰＥ）、ホモポリプロピレン、ランダムポリプロピレン、シンジオタクチックポリプロピレンなどが挙げられる。ポリオレフィンには、通常配合される酸化防止剤、帯電防止剤、滑剤（ブロッキング防止剤、スリップ剤）などの添加剤を適宜配合してもよい。
【０００９】
本発明の防虫間仕切りシートには、昆虫が集まらない処置を施す。昆虫が集まらないようにするには、シートに昆虫が感応する光を透過させない処置を施す。昆虫は、主に紫外線領域の３５０〜３６０ｎｍの光に感応して活動すると言われ、また、４００〜５５０ｎｍ、特に４７０〜４８０ｎｍの光に感応して活動するものもある。したがって、本発明の上記の構成のシートに防虫性を付与するには、このシートに、３５０〜３６０ｎｍの光、及び４００〜５５０ｎｍ、特に４７０〜４８０ｎｍの光の透過を阻止する性質を付与する。この性質を付与するには、シートに３５０〜３６０ｎｍの光の透過を阻止するには紫外線吸収剤を含有させ、また４００〜５５０ｎｍの光の透過を阻止するにはシートをオレンジ色に着色することによって達成できる。
【００１０】
上記の紫外線吸収剤としては、２−ヒドロキシ−４−メトキシベンゾフェノン、２−ヒドロキシ−４−ｎ−オクトキシベンゾフェノンなどのベンゾフェノン系；２−（２’−ヒドロキシ−５’−メチルフェニル）ベンゾトリアゾール、２−（３−ｔ−ブチル−５−メチル−２−ヒドロキシフェニル）−５−クロロベンゾトリアゾール、２−［２−ヒドロキシ−３，５−ビス（α，α−ジメチルベンジルフェニル）］−２Ｈ−ベンゾトリアゾール、２−（２’−ヒドロキシ−３’，５’ジイソプロピルフェニル）−５−クロロベンゾトリアゾール、２，２’−メチレンビス［４−（１，１，３，３−テトラブチル）］−６−２Ｈ−ベンゾトリアゾールなどのベンゾトリアゾール系；フェニルサリチレート、パラオクチルフェニルサリチレートなどのサリチレート系の紫外線吸収剤が挙げられる。この紫外線吸収剤は中間層のエチレン−ビニルアセテート共重合体層、及び両面層のポリオレフィン層に配合するのが好ましい。
【００１１】
シートをオレンジ色に着色させるには、シートがオレンジ色になるような染料、顔料を一種又は二種以上をシートに配合含有させるとよい。この染料、顔料は、エチレン−ビニルアセテート共重合体層及びポリオレフィン層の両層に存在させてもよいし、どちらか一方に存在させてもよいが、エチレン−ビニルアセテート共重合体は染料、顔料の保持性が良いのでこの層に存在させるのが好ましい。染料、顔料には、例えばクロム酸バリウム、黄鉛、黄色酸化鉄、アンソラキノンイエロー、ローダミンレーキ、ハンザイエローＧ、ハンザイエロー１０Ｇ、ハンザイエローＡ、イソインドリノンイエローなどが用いられる。
【００１２】
また、衛生管理が大切な食品関係、医薬品関係の工場においては、出入り口扉や間仕切りシートに抗菌性が要求されることがある。本発明の防虫間仕切りシートにおいてはポリオレフィン層に抗菌剤を存在させることによって、良好にその目的を達成することができる。抗菌剤は有機系、無機系の抗菌剤が用いられるが、無機系抗菌剤が好ましい。無機系抗菌剤としては、銀、銅、亜鉛、金、白金、鉄、ニッケル、コバルト、鉛、クロム及び錫などの抗菌性金属が挙げられ、その１種又は２種以上をシリカゲル、ゼオライト、リン酸ジルコニウム、リン酸カルシウムなどの無機イオン交換体や金属イオン吸着能を有する無機粒子（多孔質体）に担持させた形態で用いるのが好ましい。特に銀系の抗菌剤が抗菌効果に優れ安全性が高いので好ましい。抗菌剤の配合量は、ポリオレフィンに対して０．０１〜５重量％である。
【００１３】
また、本発明の防虫間仕切りシートにおいては、シート成形時に原料の合成樹脂に防虫剤を練り込んで、防虫剤をエチレン−ビニルアセテート共重合体層及び／又はポリオレフィン層に存在させ、シートの防虫性を一層高めてもよい。その配合量は樹脂に対して０．０１〜１重量％である。また防虫剤をシート表面に塗布することによって、防虫性を一層高めてもよい。この塗布は、防虫剤を合成樹脂の有機溶剤溶液或は水性エマルジョンに添加配合して塗布液を調製し、この塗布液をシートに塗布することによって行なえる。防虫性を長く維持差せるために、防虫剤をマイクロカプセルにして塗布するのが好ましい。防虫剤はアレスリン、ペルメトリン、レスメトリン、フタルスリンなどのピレスロイド系、ディートなどのトルアミド系が用いられる。
【００１４】
本発明の防虫間仕切りシートは、エチレン−ビニルアセテート共重合体を中心層とし、その両面にポリオレフィン層が形成されるように、共押出し機を用いて押出し成形することによって製造できる。その際、エチレン−ビニルアセテート共重合体及びポリオレフィンに、染料、顔料、紫外線吸収剤、抗菌剤、防虫剤、酸化防止剤、帯電防止剤、滑剤（ブロッキング防止剤、スリップ剤）など必要な添加剤を配合する。本発明の防虫シートの総厚さは０．１〜５ｍｍである。中心層のエチレン−ビニルアセテート共重合体層の厚さとその両面のポリオレフィン層の厚さの比は、１：１８：１〜１：２：１が好ましい。
【００１５】
エチレン−ビニルアセテート共重合体及びポリオレフィンはいずれも軟質ポリ塩化ビニルと比べて、耐表面傷付き性が劣る。中心層に柔軟なエチレン−ビニルアセテート共重合体層を配し、その両面にやや硬いポリオレフィン層を配することによって、全体として、柔軟性があって人の通行に抵抗が少ないものとなり、また表面傷付き性が改良されたものとなる。
【００１６】
本発明の防虫間仕切りシートにおいては、表面傷付き性を更に向上させるために、表面に硬化型樹脂層を設けてもよい。硬化型樹脂層は、防虫間仕切りシートの表面に硬化型樹脂の溶剤溶液、或は水分散液を塗布し、これを硬化させて形成させる。硬化型樹脂としてはポリイソシアネートとポリエステルポリオール、ポリエーテルポリオール又はアクリルポリオールとを反応させて得られるポリウレタン系の樹脂、ビスフェノールＡ型エポキシなどと脂肪族又は芳香族アミンエポキシなどからなるエポキシ系の樹脂が好ましく使用される。これらの硬化型樹脂は、一液型でも、二液型でもよい。
【００１７】
上記の硬化型樹脂としては、紫外線硬化型樹脂が特に好ましく使用される。紫外線硬化型樹脂塗料をシートの所望の面に塗布し、その後紫外線照射して該樹脂を硬化させて紫外線硬化型樹脂層を形成させる。紫外線硬化型樹脂としては、フタル酸／１，６−ヘキサンジオール／アクリル酸などのエステルアクリレート、トリレンジイソシアネート／βＨＰＡ／ポリエステル又はポリエーテルなどのウレタンアクリレート、エポキシアクリレート、メラミンアクリレート等のアクリロイル基を有するラジカル重合系樹脂が好ましく用いられる。上記の硬化型樹脂層をシート表面に設ける場合には、抗菌剤、防虫剤を硬化型樹脂層に含有させるようにするのがよい。
【００１８】
【実施例】
実施例１
エチレン−ビニルアセテート共重合体（ビニルアセテート１５重量％）１００重量部、２−（３−ｔ−ブチル−５−メチル−２−ヒドロキシフェニル）−５−クロロベンゾトリアゾール（紫外線吸収剤）０．１２重量部、イソインドリノンイエロー（顔料）０．０４重量部、ローダミンレーキ（顔料）０．０３３重量部、アンスラキノンイエロー（顔料）０．００２重量部、及び酸化マグネシウム（脱臭剤）０．１重量部からなる樹脂組成物を中心層とし、またプロピレン４重量％共重合させた直鎖状低密度ポリエチレン１００重量部、２−（３−ｔ−ブチル−５−メチル−２−ヒドロキシフェニル）−５−クロロベンゾトリアゾール（紫外線吸収剤）０．１２重量部、及び銀イオンを合成ゼオライトに担持させた銀系抗菌剤０．１重量部からなる樹脂組成物を両面層として、共押出し機を用いて押出し成形して、中心層０．８ｍｍ、両面層各０．１ｍｍ、総厚１．０ｍｍのオレンジ色のシートを作製した。このシートは防虫性に優れ、抗菌性も備えていた。そして、柔軟性があり、工場の出入り口扉、間仕切りに適した。
【００１９】
実施例２
実施例１で得たシートの表面に透明なウレタン−アクリレート系の紫外線硬化型塗料を塗布し、紫外線照射して塗料を硬化させて膜厚７μｍの硬化型樹脂層を形成した。この処理によって、シートの表面の耐傷付き性を向上させることができた。
【００２０】
実施例３
実施例１で得たシートの表面に、ピレスロイド系化合物を殺虫成分とする防虫剤アニンセンＥＭＤ−５０（大和化学工業社製、商標名）を１ｇ／ｍ２の量で塗布し、乾燥した。片面に、この殺虫剤塗布処理を行ない、その面が外側になるようにして出入り口扉に使用した。
【００２１】
【発明の効果】
本発明の防虫間仕切りシートは、エチレン−ビニルアセテート共重合体層の両面にポリエチレン層を設けたシートであるので、透明性が高く、また柔軟性に富んでいるので、工場、倉庫、配送センターなどの出入り口扉、或は工場や作業所などの屋内の間仕切り用シートとして極めて適する。そして、このシートは、オレンジ色にしたので、昆虫が感応する光を透過しなくなり、そのため昆虫の防虫効果が良い。また、エチレン−ビニルアセテート共重合体層にオレンジ色の染料や顔料を存在させたものは着色堅牢性がよい。また、エチレン−ビニルアセテート共重合体層に脱臭剤を存在させたものはややもすると発生することがある酢酸臭を防ぐことができる。また、ポリエチレン層に抗菌剤を入れたものは、抗菌性を有するので、衛生管理が大切な食品関係、医薬品関係の工場の間仕切りに有用である。